(57)【要約】【課題】充填性に優れボイド発生を抑制することのできる封止用エポキシ樹脂成形材料、及びそれを用いた半導体装置を提供する。【解決手段】（Ａ）エポキシ樹脂、（Ｂ）硬化剤及び（Ｃ）無機充填剤を少なくとも含み、前記（Ａ）エポキシ樹脂及び前記（Ｂ）硬化剤は、両者からなる液状組成物の１１０℃における絶縁保護膜に対する動的接触角が７０度以下であり、前記（Ｃ）無機充填剤は、質量平均粒子径が１０μｍ以下で且つ比表面積が３．０ｍ２／ｇ以上である、封止用エポキシ樹脂成形材料。【選択図】図１
2012140612.tif 000002
【特許請求の範囲】
【請求項１】
（Ａ）エポキシ樹脂、（Ｂ）硬化剤及び（Ｃ）無機充填剤を少なくとも含み、
前記（Ａ）エポキシ樹脂及び前記（Ｂ）硬化剤は、両者からなる液状組成物の１１０℃における絶縁保護膜に対する動的接触角が７０度以下であり、
前記（Ｃ）無機充填剤は、質量平均粒子径が１０μｍ以下で且つ比表面積が３．０ｍ２／ｇ以上である、封止用エポキシ樹脂成形材料。
【請求項２】
（Ａ）エポキシ樹脂、（Ｂ）硬化剤及び（Ｃ）無機充填剤を少なくとも含み、
前記（Ａ）エポキシ樹脂は、ビフェニル型エポキシ樹脂、ビスフェノールＦ型エポキシ樹脂、及び硫黄原子含有エポキシ樹脂の少なくとも１種を含み、前記（Ａ）エポキシ樹脂の全量に対するビフェニル型エポキシ樹脂、ビスフェノールＦ型エポキシ樹脂、及び硫黄原子含有エポキシ樹脂の合計量の割合が５０質量％以上であり、
前記（Ｃ）無機充填剤は、質量平均粒子径が１０μｍ以下で且つ比表面積が３．０ｍ２／ｇ以上である、封止用エポキシ樹脂成形材料。
【請求項３】
前記（Ｃ）無機充填剤は、粒子径１μｍ以下が２０質量％以上３０質量％以下、粒子径５μｍ以下が３０質量％以上８０質量％以下、粒子径１０μｍ以下が６０質量％以上９０質量％以下の粒度分布である、請求項１又は請求項２に記載の封止用エポキシ樹脂成形材料。
【請求項４】
前記（Ｃ）無機充填剤は、質量平均粒子径が５μｍ以下である、請求項１〜請求項３のいずれか１項に記載の封止用エポキシ樹脂成形材料。
【請求項５】
前記（Ｃ）無機充填剤は、比表面積が３．０ｍ２／ｇ以上５．０ｍ２／ｇ以下である、請求項１〜請求項４のいずれか１項に記載の封止用エポキシ樹脂成形材料。
【請求項６】
前記（Ｃ）無機充填剤は、前記（Ａ）エポキシ樹脂、前記（Ｂ）硬化剤及び前記（Ｃ）無機充填剤の総量に対する含有割合が５０質量％以上９５質量％以下である、請求項１〜請求項５のいずれか１項に記載の封止用エポキシ樹脂成形材料。
【請求項７】
前記（Ａ）エポキシ樹脂は、その全量の８０質量％以上がビスフェノールＦ型エポキシ樹脂又は硫黄原子含有エポキシ樹脂である、請求項１〜請求項６のいずれか１項に記載の封止用エポキシ樹脂成形材料。
【請求項８】
前記（Ｂ）硬化剤が、ビフェニル型フェノール樹脂及びアラルキル型フェノール樹脂の少なくとも１種を含有する、請求項１〜請求項７のいずれか１項に記載の封止用エポキシ樹脂成形材料。
【請求項９】
請求項１〜請求項８のいずれか１項に記載の封止用エポキシ樹脂成形材料により封止された素子を備える半導体装置。
【発明の詳細な説明】
【技術分野】
【０００１】
本発明は、封止用エポキシ樹脂成形材料及び半導体装置に関する。さらに詳しくは、フリップチップ実装用のアンダーフィル材として好適な充填性に優れる封止用エポキシ樹脂成形材料、及びこれにより封止された、ボイド等の成形不良が抑制されたフリップチップ実装型の半導体装置に関する。
【背景技術】
【０００２】
従来から、トランジスタ、ＩＣ等の電子部品装置の素子封止の分野では生産性、コスト等の面から樹脂封止が主流となり、エポキシ樹脂成形材料が広く用いられている。この理由としては、エポキシ樹脂が電気特性、耐湿性、耐熱性、機械特性、インサート品との接着性などの諸特性にバランスがとれているためである。
近年、電子部品のプリント配線板への高密度実装化が進んでいる。これに伴い、半導体装置は従来のピン挿入型のパッケージから、表面実装型のパッケージが主流になっている。表面実装型のＩＣ、ＬＳＩなどは、実装密度を高くし実装高さを低くするために、薄型、小型のパッケージになっており、素子のパッケージに対する占有体積が大きくなり、パッケージの肉厚は非常に薄くなってきた。また素子の多機能化、大容量化によって、チップ面積の増大、多ピン化が進み、さらにはパッド（電極）数の増大によって、パッドピッチの縮小化とパッド寸法の縮小化、いわゆる狭パッドピッチ化も進んでいる。また、さらなる小型軽量化に対応すべく、パッケージの形態もＱＦＰ（Quad Flat Package）、ＳＯＰ（Small Outline Package）といったものから、より多ピン化に対応しやすく、かつ、より高密度実装が可能なＣＳＰ（Chip Size Package）やＢＧＡ（Ball Grid Array）へ移行しつつある。
これらのパッケージは近年、高速化、多機能化を実現するために、フェースダウン型、積層（スタックド）型、フリップチップ型、ウェハーレベル型等、新しい構造のものが開発されている。フリップチップ実装は従来のワイヤーボンディングに代わる接続技術であり、半導体チップのパッド上にはんだバンプを付着させ、このバンプを利用して配線板上のランドと接続させるものである。はんだバンプを付着させたチップは配線板上で位置合わせを行った後、リフローによってはんだが溶融し、セルフアライメントプロセスを経て電気的、機械的な接続が形成される。このように実装されたデバイスには各種信頼性を向上させる目的で、はんだバンプで接合されたチップ／配線板の隙間にアンダーフィル材が注入される。このはんだバンプが配列された狭い隙間をボイド等の空隙を発生させずに完全に充填させるために、アンダーフィル材には高い充填性が要求される。
【０００３】
アンダーフィル材の充填性を解決するために、従来はビスフェノール型エポキシ樹脂を主成分とする溶剤又は無溶剤系の液状タイプの封止用エポキシ樹脂成形材料を使用し、毛細管現象を利用してチップ／配線板の隙間に浸透させ、硬化させる方式がとられてきた（例えば、特許文献１〜３及び非特許文献１参照）。
【先行技術文献】
【特許文献】
【０００４】
【特許文献１】特開２０００−２６０８２０号公報
【特許文献２】特開２０００−２７３２８７号公報
【特許文献３】特開２００４−２１０９０１号公報
【非特許文献】
【０００５】
【非特許文献１】表面実装評議会監修「フリップチップおよび関連チップスケール技術の実際」株式会社産業科学システムズ出版、１９９８年９月３０日発行、ｐ８７
【発明の概要】
【発明が解決しようとする課題】
【０００６】
近年、コスト低減の観点から固形タイプの封止用エポキシ樹脂成形材料を使用した真空方式の新規な成形技術がフリップチップのアンダーフィル用に開発されてきた。しかし、従来の固形タイプの成形材料では充填性が低く、ボイド等の不良を発生させずに封止することが困難な状況にある。例えば、ファインピッチのはんだバンプ等を備える次世代フリップチップ型半導体装置の製造において、従来の固形タイプの封止用エポキシ樹脂を用いて封止する場合、直径０．１ｍｍ程度のやや大きめのボイドの発生に起因してアンダーフィル部の充填は満足できるものではなかった。さらには、フリップチップ実装型半導体装置におけるファイン化、すなわち、バンプ高さ、バンプピッチの低減や、また入出力数増大に伴うバンプ数、チップ面積の増大といった動向によって、今後はさらに高い充填性が要求される。
【０００７】
そのため、フリップチップ実装用のアンダーフィル材として好適な充填性に優れる封止用エポキシ樹脂成形材料が求められていた。さらに、成形不良が抑制された、ファインピッチなはんだバンプ等を備えるフリップチップ型半導体装置が求められていた。
上記事情に鑑み、本発明は、充填性に優れボイド発生を抑制することのできる封止用エポキシ樹脂成形材料、及びそれを用いた半導体装置を提供することを目的とし、これを課題とする。
【課題を解決するための手段】
【０００８】
発明者らは上記の課題を解決するために鋭意検討を重ねた結果、半導体素子搭載基板に形成されている絶縁保護膜との濡れ性を向上させ、且つ、特定の無機充填剤を必須成分とする封止用エポキシ樹脂成形材料、及びこれにより封止された半導体装置により上記の目的が達成しうることを見出し、本発明を完成するに至った。
【０００９】
すなわち、本発明は以下の記載事項に関する。
＜１＞  （Ａ）エポキシ樹脂、（Ｂ）硬化剤及び（Ｃ）無機充填剤を少なくとも含み、前記（Ａ）エポキシ樹脂及び前記（Ｂ）硬化剤は、両者からなる液状組成物の１１０℃における絶縁保護膜に対する動的接触角が７０度以下であり、前記（Ｃ）無機充填剤は、質量平均粒子径が１０μｍ以下で且つ比表面積が３．０ｍ２／ｇ以上である、封止用エポキシ樹脂成形材料。
＜２＞  （Ａ）エポキシ樹脂、（Ｂ）硬化剤及び（Ｃ）無機充填剤を少なくとも含み、前記（Ａ）エポキシ樹脂は、ビフェニル型エポキシ樹脂、ビスフェノールＦ型エポキシ樹脂、及び硫黄原子含有エポキシ樹脂の少なくとも１種を含み、前記（Ａ）エポキシ樹脂の全量に対するビフェニル型エポキシ樹脂、ビスフェノールＦ型エポキシ樹脂、及び硫黄原子含有エポキシ樹脂の合計量の割合が５０質量％以上であり、前記（Ｃ）無機充填剤は、質量平均粒子径が１０μｍ以下で且つ比表面積が３．０ｍ２／ｇ以上である、封止用エポキシ樹脂成形材料。
＜３＞  前記（Ｃ）無機充填剤は、粒子径１μｍ以下が２０質量％以上３０質量％以下、粒子径５μｍ以下が３０質量％以上８０質量％以下、粒子径１０μｍ以下が６０質量％以上９０質量％以下の粒度分布である、前記＜１＞又は＜２＞に記載の封止用エポキシ樹脂成形材料。
＜４＞  前記（Ｃ）無機充填剤は、質量平均粒子径が５μｍ以下である、前記＜１＞〜＜３＞のいずれか１項に記載の封止用エポキシ樹脂成形材料。
＜５＞  前記（Ｃ）無機充填剤は、比表面積が３．０〜５．０ｍ２／ｇである、前記＜１＞〜＜４＞のいずれか１項に記載の封止用エポキシ樹脂成形材料。
＜６＞  前記（Ｃ）無機充填剤は、前記（Ａ）エポキシ樹脂、前記（Ｂ）硬化剤及び前記（Ｃ）無機充填剤の総量に対する含有割合が５０質量％以上９５質量％以下である、前記＜１＞〜＜５＞のいずれか１項に記載の封止用エポキシ樹脂成形材料。
＜７＞  前記（Ａ）エポキシ樹脂は、その全量の８０質量％以上がビスフェノールＦ型エポキシ樹脂又は硫黄原子含有エポキシ樹脂である、上記＜１＞〜＜６＞のいずれか１項に記載の封止用エポキシ樹脂成形材料。
＜８＞  前記（Ｂ）硬化剤が、ビフェニル型フェノール樹脂及びアラルキル型フェノール樹脂の少なくとも１種を含有する、前記＜１＞〜＜７＞のいずれか１項に記載の封止用エポキシ樹脂成形材料。
＜９＞  前記＜１＞〜＜８＞のいずれか１項に記載の封止用エポキシ樹脂成形材料により封止された素子を備える半導体装置。
【発明の効果】
【００１０】
本発明によれば、充填性に優れボイド発生を抑制することのできる封止用エポキシ樹脂成形材料、及びそれを用いた半導体装置を提供することができる。
【図面の簡単な説明】
【００１１】
【図１】封止用エポキシ樹脂成形材料（封止材）を用いて封止したフリップチップ型ＢＧＡ（アンダーフィルタイプ）の一例を示す断面図。
【図２】封止用エポキシ樹脂成形材料（封止材）を用いて封止したフリップチップ型ＢＧＡ（オーバーモールドタイプ）の一例を示す断面図。
【図３】配線板上にはんだバンプを介して半導体チップを配置した一例を示す上面図（一部透視図）。
【図４】実施例で用いた簡易フリップチップＢＧＡを模した半導体装置を説明する上面図（一部透視図）。
【図５】実施例で用いた簡易フリップチップＢＧＡを模した半導体装置を説明する断面図。
【発明を実施するための形態】
【００１２】
本明細書において「〜」を用いて示された数値範囲は、「〜」の前後に記載される数値をそれぞれ最小値及び最大値として含む範囲を示す。さらに本明細書において組成物中の各成分の量について言及する場合、組成物中に各成分に該当する物質が複数存在する場合には、特に断らない限り、組成物中に存在する当該複数の物質の合計量を意味する。
【００１３】
＜封止用エポキシ樹脂成形材料＞
本発明は、（Ａ）エポキシ樹脂、（Ｂ）硬化剤及び（Ｃ）無機充填剤を少なくとも含む封止用エポキシ樹脂成形材料であって、前記（Ａ）エポキシ樹脂及び前記（Ｂ）硬化剤は、両者からなる液状組成物の１１０℃における絶縁保護膜に対する動的接触角が７０度以下であり、前記（Ｃ）無機充填剤は、質量平均粒子径が１０μｍ以下で且つ比表面積が３．０ｍ２／ｇ以上である、封止用エポキシ樹脂成形材料に関する。
本発明の封止用エポキシ樹脂成形材料は、常温常圧下において固体である。固体の形状に制限はなく、粉状、粒状、タブレット状など如何なる形状でもよい。
本発明の封止用エポキシ樹脂成形材料は、フリップチップ実装に用いたとき、アンダーフィル材として要求される高い充填性を有し、ボイド等の成形不良が少ないため、その工業的価値は大である。
そして、本発明の封止用エポキシ樹脂成形材料は、ファインピッチなバンプを有し、入出力数（バンプ数）の多いフリップチップ実装型半導体装置の封止に好適である。
以下、本発明について説明する。
【００１４】
（（Ａ）エポキシ樹脂）
本発明において用いられる（Ａ）エポキシ樹脂は、封止用エポキシ樹脂成形材料に一般に使用されているもので特に制限はない。例えば、フェノールノボラック型エポキシ樹脂、オルソクレゾールノボラック型エポキシ樹脂、トリフェニルメタン骨格を有するエポキシ樹脂をはじめとするフェノール、クレゾール、キシレノール、レゾルシン、カテコール、ビスフェノールＡ、ビスフェノールＦ等のフェノール類及び／又はα−ナフトール、β−ナフトール、ジヒドロキシナフタレン等のナフトール類とホルムアルデヒド、アセトアルデヒド、プロピオンアルデヒド、ベンズアルデヒド、サリチルアルデヒド等のアルデヒド基を有する化合物とを酸性触媒下で縮合又は共縮合させて得られるノボラック樹脂をエポキシ化したもの、ビスフェノールＡ、ビスフェノールＦ、ビスフェノールＳ、アルキル置換若しくは非置換のビフェノール等のジグリシジルエーテル、スチルベン型エポキシ樹脂、ハイドロキノン型エポキシ樹脂、フタル酸、ダイマー酸等の多塩基酸とエピクロルヒドリンの反応により得られるグリシジルエステル型エポキシ樹脂、ジアミノジフェニルメタン、イソシアヌル酸等のポリアミンとエピクロルヒドリンの反応により得られるグリシジルアミン型エポキシ樹脂、ジシクロペンタジエンとフェノール類の共縮合樹脂のエポキシ化物、ナフタレン環を有するエポキシ樹脂、フェノール・アラルキル樹脂、ナフトール・アラルキル樹脂等のアラルキル型フェノール樹脂のエポキシ化物、トリメチロールプロパン型エポキシ樹脂、テルペン変性エポキシ樹脂、オレフィン結合を過酢酸等の過酸で酸化して得られる線状脂肪族エポキシ樹脂、脂環族エポキシ樹脂、硫黄原子含有エポキシ樹脂が挙げられ、これらを単独で用いても２種以上を組み合わせて用いてもよい。
なかでも、充填性及び耐リフロー性の観点からは、ビフェニル型エポキシ樹脂、ビスフェノールＦ型エポキシ樹脂、スチルベン型エポキシ樹脂及び硫黄原子含有エポキシ樹脂が好ましく、特にビスフェノールＦ型エポキシ樹脂比率を高くすることがより好ましい。硬化性の観点からは、ノボラック型エポキシ樹脂が好ましく、低吸湿性の観点からは、ジシクロペンタジエン型エポキシ樹脂が好ましく、耐熱性及び低反り性の観点からは、ナフタレン型エポキシ樹脂及びトリフェニルメタン型エポキシ樹脂が好ましく、これらのエポキシ樹脂の少なくとも１種を含有していることが好ましい。
【００１５】
ビフェニル型エポキシ樹脂としては、例えば下記一般式（Ｉ）で示されるエポキシ樹脂が挙げられる。ビスフェノールＦ型エポキシ樹脂としては、例えば下記一般式（ＩＩ）で示されるエポキシ樹脂が挙げられる。スチルベン型エポキシ樹脂としては、例えば下記一般式（ＩＩＩ）で示されるエポキシ樹脂が挙げられる。硫黄原子含有エポキシ樹脂としては、例えば下記一般式（ＩＶ）で示されるエポキシ樹脂が挙げられる。
【００１６】
【化１】
2012140612.tif 000003
（一般式（Ｉ）中、Ｒ１〜Ｒ８は、水素原子及び置換若しくは非置換の炭素数１〜１０の一価の炭化水素基から選ばれ、全てが同一でも異なっていてもよい。ｎは０〜３の整数を示す。）
【００１７】
【化２】
2012140612.tif 000004
（一般式（ＩＩ）中、Ｒ１〜Ｒ８は水素原子、置換若しくは非置換の炭素数１〜１０のアルキル基、置換若しくは非置換の炭素数１〜１０のアルコキシ基、置換若しくは非置換の炭素数６〜１０のアリール基、及び置換若しくは非置換の炭素数６〜１０のアラルキル基から選ばれ、全てが同一でも異なっていてもよい。ｎは０〜３の整数を示す。）
【００１８】
【化３】
2012140612.tif 000005
（一般式（ＩＩＩ）中、Ｒ１〜Ｒ８は水素原子及び置換若しくは非置換の炭素数１〜５の一価の炭化水素基から選ばれ、全てが同一でも異なっていてもよい。ｎは０〜１０の整数を示す。）
【００１９】
【化４】
2012140612.tif 000006
（一般式（ＩＶ）中、Ｒ１〜Ｒ８は水素原子、置換若しくは非置換の炭素数１〜１０のアルキル基及び置換若しくは非置換の炭素数１〜１０のアルコキシ基から選ばれ、全てが同一でも異なっていてもよい。ｎは０〜３の整数を示す。）
【００２０】
置換若しくは非置換の炭素数１〜１０の一価の炭化水素基としては、置換若しくは非置換の炭素数１〜１０のアルキル基及び置換若しくは非置換の炭素数６〜１０のアリール基が挙げられる。
置換若しくは非置換の炭素数１〜１０のアルキル基としては、メチル基、エチル基、プロピル基、ブチル基、イソプロピル基、イソブチル基等が挙げられる。置換若しくは非置換の炭素数１〜１０のアルコキシ基としては、メトキシ基、エトキシ基、プロポキシ基、ブトキシ基等が挙げられる。
【００２１】
上記一般式（Ｉ）で示されるビフェニル型エポキシ樹脂としては、例えば、４，４’−ビス（２，３−エポキシプロポキシ）ビフェニル又は４，４’−ビス（２，３−エポキシプロポキシ）−３，３’，５，５’−テトラメチルビフェニルを主成分とするエポキシ樹脂、エピクロルヒドリンと４，４’−ビフェノール又は４，４’−（３，３’，５，５’−テトラメチル）ビフェノールとを反応させて得られるエポキシ樹脂が挙げられる。なかでも４，４’−ビス（２，３−エポキシプロポキシ）−３，３’，５，５’−テトラメチルビフェニルを主成分とするエポキシ樹脂が好ましい。
【００２２】
上記一般式（ＩＩ）で示されるビスフェノールＦ型エポキシ樹脂としては、例えば、Ｒ１、Ｒ３、Ｒ６及びＲ８がメチル基で、Ｒ２、Ｒ４、Ｒ５及びＲ７が水素原子であり、ｎ＝０を主成分とする商品名ＹＳＬＶ−８０ＸＹ（新日鐵化学株式会社製）が市販品として入手可能である。
【００２３】
上記一般式（ＩＩＩ）で示されるスチルベン型エポキシ樹脂は、原料であるスチルベン系フェノール類とエピクロルヒドリンとを塩基性物質存在下で反応させて得ることができる。この原料であるスチルベン系フェノール類としては、例えば３−ｔ−ブチル−４，４’−ジヒドロキシ−３’，５，５’−トリメチルスチルベン、３−ｔ−ブチル−４，４’−ジヒドロキシ−３’，５’，６−トリメチルスチルベン、４，４’−ジヒドロキシ−３，３’，５，５’−テトラメチルスチルベン、４，４’−ジヒドロキシ−３，３’−ジ−ｔ−ブチル−５，５’−ジメチルスチルベン、４，４’−ジヒドロキシ−３，３’−ジ−ｔ−ブチル−６，６’−ジメチルスチルベンが挙げられ、なかでも３−ｔ−ブチル−４，４’−ジヒドロキシ−３’，５，５’−トリメチルスチルベン及び４，４’−ジヒドロキシ−３，３’，５，５’−テトラメチルスチルベンが好ましい。これらのスチルベン型フェノール類は単独で用いても２種以上を組み合わせて用いてもよい。
【００２４】
上記一般式（ＩＶ）で示される硫黄原子含有エポキシ樹脂のなかでも、Ｒ２、Ｒ３、Ｒ６及びＲ７が水素原子で、Ｒ１、Ｒ４、Ｒ５及びＲ８がアルキル基であるエポキシ樹脂が好ましく、Ｒ２、Ｒ３、Ｒ６及びＲ７が水素原子で、Ｒ１及びＲ８がｔ−ブチル基で、Ｒ４及びＲ５がメチル基であるエポキシ樹脂がより好ましい。このような化合物としては、商品名ＹＳＬＶ−１２０ＴＥ（新日鐵化学株式会社製）等が市販品として入手可能である。
【００２５】
上記一般式（Ｉ）〜（ＩＶ）で示されるエポキシ樹脂は、いずれか１種を単独で用いても２種以上を組み合わせて用いてもよいが、その配合量は、その性能を発揮するためにエポキシ樹脂全量に対して合わせて４０質量％以上とすることが好ましく、６０質量％以上がより好ましく、８０質量％以上とすることがさらに好ましい。
【００２６】
ノボラック型エポキシ樹脂としては、例えば下記一般式（Ｖ）で示されるエポキシ樹脂が挙げられる。
【００２７】
【化５】
2012140612.tif 000007
（一般式（Ｖ）中、Ｒはそれぞれ独立して、水素原子及び置換若しくは非置換の炭素数１〜１０の一価の炭化水素基から選ばれ、ｎは０〜１０の整数を示す。）
【００２８】
上記一般式（Ｖ）で示されるノボラック型エポキシ樹脂は、ノボラック型フェノール樹脂にエピクロルヒドリンを反応させることによって容易に得られる。なかでも、一般式（Ｖ）中のＲとしては、水素原子、メチル基、エチル基、プロピル基、ブチル基、イソプロピル基、イソブチル基等の炭素数１〜１０のアルキル基、メトキシ基、エトキシ基、プロポキシ基、ブトキシ基等の炭素数１〜１０のアルコキシ基が好ましく、水素原子又はメチル基がより好ましい。ｎは０〜３の整数が好ましい。上記一般式（Ｖ）で示されるノボラック型エポキシ樹脂のなかでも、オルトクレゾールノボラック型エポキシ樹脂が好ましい。
ノボラック型エポキシ樹脂を使用する場合、その配合量は、その性能を発揮するためにエポキシ樹脂全量に対して２０質量％以上とすることが好ましく、３０質量％以上がより好ましい。
【００２９】
ジシクロペンタジエン型エポキシ樹脂としては、例えば下記一般式（ＶＩ）で示されるエポキシ樹脂が挙げられる。
【００３０】
【化６】
2012140612.tif 000008
（一般式（ＶＩ）中、Ｒ１はそれぞれ独立して、水素原子又は置換若しくは非置換の炭素数１〜１０の一価の炭化水素基を示し、Ｒ２はそれぞれ独立して、置換若しくは非置換の炭素数１〜１０の一価の炭化水素基を示す。ｎは０〜１０の整数を示し、ｍは０〜６の整数を示す。）
【００３１】
上記式（ＶＩ）中のＲ１としては、例えば、水素原子、メチル基、エチル基、プロピル基、ブチル基、イソプロピル基、ｔ−ブチル基等のアルキル基、ビニル基、アリル基、ブテニル基等のアルケニル基、ハロゲン化アルキル基、アミノ基置換アルキル基、メルカプト基置換アルキル基の置換若しくは非置換の炭素数１〜５の一価の炭化水素基が挙げられ、なかでもメチル基、エチル基等のアルキル基及び水素原子が好ましく、水素原子又はメチル基がより好ましい。
Ｒ２としては、例えば、メチル基、エチル基、プロピル基、ブチル基、イソプロピル基、ｔ−ブチル基等のアルキル基、ビニル基、アリル基、ブテニル基等のアルケニル基、ハロゲン化アルキル基、アミノ基置換アルキル基、メルカプト基置換アルキル基などの置換若しくは非置換の炭素数１〜５の一価の炭化水素基が挙げられる。なかでもｍが０であることが好ましい。
ジシクロペンタジエン型エポキシ樹脂を使用する場合、その配合量は、その性能を発揮するためにエポキシ樹脂全量に対して２０質量％以上とすることが好ましく、３０質量％以上がより好ましい。
【００３２】
ナフタレン型エポキシ樹脂としては、例えば下記一般式（ＶＩＩ）で示されるエポキシ樹脂が挙げられる。トリフェニルメタン型エポキシ樹脂としては、例えば下記一般式（ＶＩＩＩ）で示されるエポキシ樹脂が挙げられる。
【００３３】
【化７】
2012140612.tif 000009
（一般式（ＶＩＩ）中、Ｒ１〜Ｒ３は置換若しくは非置換の炭素数１〜１２の一価の炭化水素基から選ばれ、全てが同一でも異なっていてもよい。ｐは１又は０で、ｌ、ｍはそれぞれ０〜１１の整数であって、（ｌ＋ｍ）が１〜１１の整数でかつ（ｌ＋ｐ）が１〜１２の整数となるよう選ばれる。ｉは０〜３の整数、ｊは０〜２の整数、ｋは０〜４の整数を示す。）
【００３４】
上記一般式（ＶＩＩ）で示されるナフタレン型エポキシ樹脂としては、ｌ個の構成単位及びｍ個の構成単位をランダムに含むランダム共重合体、交互に含む交互共重合体、規則的に含む共重合体、ブロック状に含むブロック共重合体が挙げられ、これらのいずれか１種を単独で用いても、２種以上を組み合わせて用いてもよい。
【００３５】
【化８】
2012140612.tif 000010
（一般式（ＶＩＩＩ）中、Ｒは水素原子及び置換若しくは非置換の炭素数１〜１０の一価の炭化水素基から選ばれ、ｎは１〜１０の整数を示す。）
【００３６】
上記一般式（ＶＩＩ）及び（ＶＩＩＩ）で示されるエポキシ樹脂は、いずれか１種を単独で用いても両者を組み合わせて用いてもよいが、その配合量は、その性能を発揮するためにエポキシ樹脂全量に対して合わせて２０質量％以上とすることが好ましく、３０質量％以上がより好ましく、５０質量％以上とすることがさらに好ましい。
【００３７】
上記のビフェニル型エポキシ樹脂、ビスフェノールＦ型エポキシ樹脂、スチルベン型エポキシ樹脂、硫黄原子含有エポキシ樹脂、ノボラック型エポキシ樹脂、ジシクロペンタジエン型エポキシ樹脂、ナフタレン型エポキシ樹脂及びトリフェニルメタン型エポキシ樹脂は、いずれか１種を単独で用いても２種以上を組み合わせて用いてもよい。
なかでもビフェニル型エポキシ樹脂、ビスフェノールＦ型エポキシ樹脂、及び硫黄原子含有エポキシ樹脂の少なくとも１種を含有すると、後述する動的接触角を小さくすることができ好ましい。その含有割合は、（Ａ）エポキシ樹脂の全量に対して三者合わせて５０質量％以上が好ましく、６０質量％以上がより好ましく、８０質量％以上が更に好ましい。
さらには、後述する動的接触角を小さくする観点から、ビスフェノールＦ型エポキシ樹脂及び硫黄原子含有エポキシ樹脂のいずれかと、ビフェニル型エポキシ樹脂とを組み合せることが好ましい。この場合、これら以外のエポキシ樹脂が含まれていてもよいが、ビスフェノールＦ型エポキシ樹脂及び硫黄原子含有エポキシ樹脂のいずれかと、ビフェニル型エポキシ樹脂とのみが含まれていることが好ましい。特には、（Ａ）エポキシ樹脂の全量に対して、ビスフェノールＦ型エポキシ樹脂又は硫黄原子含有エポキシ樹脂が５０質量％以上９５質量％以下含まれていることが好ましく、６０質量％以上９５質量％以下含まれていることがより好ましく、８０質量％以上９０質量％以下含まれていることが更に好ましい。最も好ましくは、（Ａ）エポキシ樹脂の全量に対して、ビスフェノールＦ型エポキシ樹脂が８０質量％以上９０質量％以下含まれていることが好ましい。
【００３８】
本発明において用いられる（Ａ）エポキシ樹脂の１５０℃における溶融粘度は、充填性の観点から２ポイズ以下が好ましく、１ポイズ以下がより好ましく、０.５ポイズ以下がさらに好ましい。ここで、溶融粘度とはＩＣＩコーンプレート粘度計で測定した粘度を示す。
【００３９】
（（Ｂ）硬化剤）
本発明において用いられる（Ｂ）硬化剤は、封止用エポキシ樹脂成形材料に一般に使用されているもので特に制限はない。例えば、フェノール、クレゾール、レゾルシン、カテコール、ビスフェノールＡ、ビスフェノールＦ、フェニルフェノール、アミノフェノール等のフェノール類及び／又はα−ナフトール、β−ナフトール、ジヒドロキシナフタレン等のナフトール類とホルムアルデヒド、ベンズアルデヒド、サリチルアルデヒド等のアルデヒド基を有する化合物とを酸性触媒下で縮合又は共縮合させて得られるノボラック型フェノール樹脂、フェノール類及び／又はナフトール類とジメトキシパラキシレン又はビス（メトキシメチル）ビフェニルから合成されるフェノール・アラルキル樹脂、ナフトール・アラルキル樹脂等のアラルキル型フェノール樹脂、フェノール類及び／又はナフトール類とシクロペンタジエンから共重合により合成される、ジクロペンタジエン型フェノールノボラック樹脂、ナフトールノボラック樹脂等のジクロペンタジエン型フェノール樹脂、テルペン変性フェノール樹脂が挙げられ、これらを単独で用いても２種以上を組み合わせて用いてもよい。
なかでも、難燃性の観点からは、ビフェニル型フェノール樹脂が好ましく、耐リフロー性及び硬化性の観点からは、アラルキル型フェノール樹脂が好ましく、低吸湿性の観点からは、ジシクロペンタジエン型フェノール樹脂が好ましく、耐熱性、低膨張率及び低そり性の観点からは、トリフェニルメタン型フェノール樹脂が好ましく、硬化性の観点からは、ノボラック型フェノール樹脂が好ましく、これらのフェノール樹脂の少なくとも１種を含有していることが好ましい。
【００４０】
ビフェニル型フェノール樹脂としては、例えば下記一般式（ＩＸ）で示されるフェノール樹脂が挙げられる。
【００４１】
【化９】
2012140612.tif 000011
（一般式（ＩＸ）中、Ｒ１〜Ｒ９は水素原子、置換若しくは非置換の炭素数１〜１０のアルキル基、置換若しくは非置換の炭素数１〜１０のアルコキシ基、置換若しくは非置換の炭素数６〜１０のアリール基、及び置換若しくは非置換の炭素数６〜１０のアラルキル基から選ばれ、全てが同一でも異なっていてもよい。ｎは０〜３の整数を示す。）
【００４２】
上記一般式（ＩＸ）中のＲ１〜Ｒ９は、全てが同一でも異なっていてもよく、水素原子、メチル基、エチル基、プロピル基、ブチル基、イソプロピル基、イソブチル基等の炭素数１〜１０のアルキル基、メトキシ基、エトキシ基、プロポキシ基、ブトキシ基等の炭素数１〜１０のアルコキシ基、フェニル基、トリル基、キシリル基等の炭素数６〜１０のアリール基、及び、ベンジル基、フェネチル基等の炭素数６〜１０のアラルキル基から選ばれ、なかでも水素原子とメチル基が好ましい。
【００４３】
上記一般式（ＩＸ）で示されるビフェニル型フェノール樹脂としては、例えばＲ１〜Ｒ９が全て水素原子である化合物が挙げられ、なかでも溶融粘度の観点から、ｎが１以上の縮合体を５０質量％以上含む縮合体の混合物が好ましい。このような化合物としては、商品名ＭＥＨ−７８５１（明和化成株式会社製）が市販品として入手可能である。
ビフェニル型フェノール樹脂を使用する場合、その配合量は、その性能を発揮するために硬化剤全量に対して３０質量％以上とすることが好ましく、５０質量％以上がより好ましく、８０質量％以上がさらに好ましい。
【００４４】
アラルキル型フェノール樹脂としては、例えばフェノール・アラルキル樹脂、ナフトール・アラルキル樹脂が挙げられ、下記一般式（Ｘ）で示されるフェノール・アラルキル樹脂が好ましく、一般式（Ｘ）中のＲが水素原子で、ｎの平均値が０〜８であるフェノール・アラルキル樹脂がより好ましい。具体例としては、ｐ−キシリレン型フェノール・アラルキル樹脂、ｍ−キシリレン型フェノール・アラルキル樹脂が挙げられる。これらのアラルキル型フェノール樹脂を用いる場合、その配合量は、その性能を発揮するために硬化剤全量に対して３０質量％以上とすることが好ましく、５０質量％以上がより好ましい。
【００４５】
【化１０】
2012140612.tif 000012
（一般式（Ｘ）中、Ｒは水素原子及び置換若しくは非置換の炭素数１〜１０の一価の炭化水素基から選ばれ、ｎは０〜１０の整数を示す。）
【００４６】
ジシクロペンタジエン型フェノール樹脂としては、例えば下記一般式（ＸＩ）で示されるフェノール樹脂が挙げられる。
【００４７】
【化１１】
2012140612.tif 000013
（一般式（ＸＩ）中、Ｒ１はそれぞれ独立して、水素原子又は置換若しくは非置換の炭素数１〜１０の一価の炭化水素基を示し、Ｒ２はそれぞれ独立して、置換若しくは非置換の炭素数１〜１０の一価の炭化水素基を示す。ｎは０〜１０の整数を示し、ｍは０〜６の整数を示す。）
【００４８】
ジシクロペンタジエン型フェノール樹脂を用いる場合、その配合量は、その性能を発揮するために、硬化剤全量に対して３０質量％以上とすることが好ましく、５０質量％以上がより好ましい。
【００４９】
トリフェニルメタン型フェノール樹脂としては、例えば下記一般式（ＸＩＩ）で示されるフェノール樹脂が挙げられる。
【００５０】
【化１２】
2012140612.tif 000014
（一般式（ＸＩＩ）中、Ｒは水素原子及び置換若しくは非置換の炭素数１〜１０の一価の炭化水素基から選ばれ、ｎは１〜１０の整数を示す。）
【００５１】
トリフェニルメタン型フェノール樹脂を用いる場合、その配合量は、その性能を発揮するために、硬化剤全量に対して３０質量％以上とすることが好ましく、５０質量％以上がより好ましい。
【００５２】
ノボラック型フェノール樹脂としては、例えばフェノールノボラック樹脂、クレゾールノボラック樹脂、ナフトールノボラック樹脂が挙げられ、なかでもフェノールノボラック樹脂が好ましい。ノボラック型フェノール樹脂を用いる場合、その配合量は、その性能を発揮するために硬化剤全量に対して３０質量％以上とすることが好ましく、５０質量％以上がより好ましい。
【００５３】
上記のビフェニル型フェノール樹脂、アラルキル型フェノール樹脂、ジシクロペンタジエン型フェノール樹脂、トリフェニルメタン型フェノール樹脂及びノボラック型フェノール樹脂は、いずれか１種を単独で用いても２種以上を組み合わせて用いてもよい。特にビフェニル型フェノール樹脂及びアラルキル型フェノール樹脂の少なくとも１種を含有すると、後述する動的接触角を小さくすることができ好ましい。また、両者のフェノール樹脂の配合量は硬化剤全量に対して合わせて６０質量％以上とすることが好ましく、８０質量％以上がより好ましい。
【００５４】
本発明において用いられる（Ｂ）硬化剤の１５０℃における溶融粘度は、充填性の観点から２ポイズ以下が好ましく、１ポイズ以下がより好ましい。ここで、溶融粘度とはＩＣＩコーンプレート粘度計で測定した粘度を示す。
【００５５】
（Ａ）エポキシ樹脂と（Ｂ）硬化剤との当量比、すなわち、エポキシ樹脂中のエポキシ基数に対する硬化剤中の水酸基数の比（硬化剤中の水酸基数／エポキシ樹脂中のエポキシ基数）は、特に制限はないが、それぞれの未反応分を少なく抑えるために０．５〜２の範囲に設定されることが好ましく、０．６〜１．３がより好ましい。成形性及び耐リフロー性に優れる封止用エポキシ樹脂成形材料を得るためには、０．８〜１．２の範囲に設定されることがさらに好ましい。
【００５６】
（動的接触角）
前記（Ａ）エポキシ樹脂及び前記（Ｂ）硬化剤は、封止用エポキシ樹脂成形材料における配合比と同じ割合で両者を混合し液状組成物としたとき、当該液状組成物の温度１１０℃下で測定した絶縁保護膜に対する動的接触角が７０度以下である。
本発明における動的接触角は、Ｗｉｌｈｅｌｍｙ平板法により測定した前進接触角である。動的接触角の測定に用いる絶縁保護膜は、基板の表面に絶縁保護レジストを塗布し、加熱及び露光により硬化させて形成した絶縁性の膜である。該絶縁保護膜としては、市販のアルカリ現像型ソルダーレジスト、熱硬化型ソルダーレジスト、あるいは、ＵＶ硬化型ソルダーレジストを用いることができる。具体例としては、太陽インキホールディングス（株）製のＰＳＲ−４０００シリーズ、ＡＵＳ３００シリーズ、日立化成工業（株）製のＳＲ−７３００シリーズ、ＦＺシリーズ、日本ポリテック（株）製の熱硬化型ソルダーレジストＮＰＲ−５シリーズ、味の素ファインテクノ（株）製の熱硬化型ソルダーレジストＡＲ７１００シリーズが挙げられる。
【００５７】
本発明の封止用エポキシ樹脂成形材料は、前記動的接触角が７０度以下であることにより、半導体素子と基板との間の狭小な空間の充填性に優れ、ボイド等の成形不良が発生しにくい。前記動的接触角は、６０度以下がより好ましい。前記動的接触角は、その下限に特に制限はないが、充填性の観点から、３０度以上であることが好ましい。
本発明の封止用エポキシ樹脂成形材料は、絶縁保護レジストが塗布され絶縁保護膜が形成された半導体素子搭載用基板で構成されたフリップチップ方式の半導体装置に好適である。半導体素子と基板の間は狭小であり、基板表面に形成された絶縁保護膜との濡れ性すなわち動的接触角を小さくすることで、従来よりも半導体素子と基板の間の充填性を向上することができる。
【００５８】
前記動的接触角は、（Ａ）エポキシ樹脂と（Ｂ）硬化剤の組合せによって７０度以下に制御することができる。（Ａ）エポキシ樹脂として、ビフェニル型エポキシ樹脂及びビスフェノールＦ型エポキシ樹脂の少なくとも１種を含有し、（Ｂ）硬化剤として、ビフェニル型フェノール樹脂及びアラルキル型フェノール樹脂の少なくとも１種を含有することが好ましい。
【００５９】
（（Ｃ）無機充填剤）
本発明において用いられる（Ｃ）無機充填剤は、吸湿性、線膨張係数低減、熱伝導性向上及び強度向上のために封止用エポキシ樹脂成形材料に配合される。例えば、溶融シリカ、結晶シリカ、アルミナ、ジルコン、珪酸カルシウム、炭酸カルシウム、チタン酸カリウム、炭化珪素、窒化珪素、窒化アルミ、窒化ホウ素、ベリリア、ジルコニア、ジルコン、フォステライト、ステアタイト、スピネル、ムライト、チタニア等の粉体又はこれらを球形化したビーズ、ガラス繊維が挙げられる。さらに、難燃効果のある無機充填剤としては水酸化アルミニウム、水酸化マグネシウム、硼酸亜鉛、モリブデン酸亜鉛が挙げられる。
これらの無機充填剤は単独で用いても２種以上を組み合わせて用いてもよい。なかでも、充填性、線膨張係数の低減の観点からは溶融シリカが、高熱伝導性の観点からはアルミナが好ましく、無機充填剤の形状は充填性及び金型摩耗性の点から球形が好ましい。
【００６０】
本発明において用いられる（Ｃ）無機充填剤は、レーザー散乱回折式粒度分布測定器により測定された質量平均粒子径が１０μｍ以下で、比表面積が３．０ｍ２／ｇ以上であることがファインピッチなバンプを有するフリップチップ実装のアンダーフィル用途の充填性を満足させる観点から必要である。質量平均粒子径が１０μｍを超えると、バンプで接合されたチップ／配線板の隙間にエポキシ樹脂成形材料が注入され難くなり、充填性が低下し、ボイドが発生しやすい。同様に、比表面積が３．０ｍ２／ｇ未満であると、バンプで接合されたチップ／配線板の隙間にエポキシ樹脂成形材料が注入され難くなり、充填性が低下し、ボイドが発生しやすい。
なお、レーザー散乱回折式粒度分布測定器は、粒子群にレーザー光を照射し、そこから発せられる回折・散乱光の強度分布パターンから計算によって粒度分布を求める方法であり、市販品を用いて測定することができる。比表面積分析は、粉体粒子表面に吸着占有面積の判った分子を液体窒素の温度で吸着させ、その量から試料の比表面積を求める方法であり、ＢＥＴ法が一般的であり、市販の全自動ＢＥＴ比表面積計などを用いて測定することができる。
【００６１】
質量平均粒子径は、半導体素子と基板との間の狭小な空間へのエポキシ樹脂成形材料の充填性に優れ、ボイド等の成形不良が発生しにくい観点から、より好ましくは５μｍ以下、さらに好ましくは３μｍ以下である。
また比表面積は、より好ましくは３．０〜５．０ｍ２／ｇ、さらに好ましくは３．５〜４．０ｍ２／ｇである。比表面積を３．０ｍ２／ｇ以上とすることで、ギャップが狭い箇所への充填性が向上し、５．０ｍ２／ｇ以下とすることで、樹脂組成物の粘度の上昇を抑えることができ、その結果、バンプで接合されたチップ／配線板の隙間中にボイドが発生するのを抑えることができる。
【００６２】
（Ｃ）無機充填材の粒度分布としては、粒子径１μｍ以下が２０〜３０質量％、粒子径５μｍ以下が３０〜８０質量％、粒子径１０μｍ以下が６０〜９０質量％であることが好ましい。このような粒度分布とすることで狭ギャップの充填性が向上する。
【００６３】
また充填性の観点からは（Ｃ）無機充填剤の粗粒子分を篩にてカットしてもよい。カット後の粒度分布は、３０μｍ以上の（Ｃ）成分が０．５質量％以下であることが好ましく、２０μｍ以上の（Ｃ）成分が０.５質量％以下であることがより好ましい。
【００６４】
（Ｃ）無機充填剤の含有量は、充填性、信頼性の観点から、（Ａ）エポキシ樹脂、（Ｂ）硬化剤及び（Ｃ）無機充填剤の総量の５０〜９５質量％が好ましく、６０〜９０質量％がより好ましく、７０〜９０質量％が更に好ましく、７５〜８５質量％が特に好ましい。５０質量％以上であると耐リフロー性が保たれ、９５質量％以下であると充填性が保たれる。
【００６５】
（（Ｄ）カップリング剤）
（Ｃ）無機充填剤を用いる場合、本発明の封止用エポキシ樹脂成形材料には、樹脂成分と充填剤との接着性を高めるために、（Ｄ）カップリング剤をさらに配合することが好ましい。（Ｄ）カップリング剤としては、封止用エポキシ樹脂組成物に一般に使用されているもので特に制限はない。例えば、１級及び／又は２級及び／又は３級アミノ基を有するシラン化合物、エポキシシラン、メルカプトシラン、アルキルシラン、ウレイドシラン、ビニルシラン等の各種シラン系化合物、チタン系化合物、アルミニウムキレート類、アルミニウム／ジルコニウム系化合物が挙げられる。これらを例示すると、ビニルトリクロロシラン、ビニルトリエトキシシラン、ビニルトリス（β−メトキシエトキシ）シラン、γ−メタクリロキシプロピルトリメトキシシラン、β−（３，４−エポキシシクロヘキシル）エチルトリメトキシシラン、γ−グリシドキシプロピルトリメトキシシラン、γ−グリシドキシプロピルメチルジメトキシシラン、ビニルトリアセトキシシラン、γ−メルカプトプロピルトリメトキシシラン、γ−アミノプロピルトリメトキシシラン、γ−アミノプロピルメチルジメトキシシラン、γ−アミノプロピルトリエトキシシラン、γ−アミノプロピルメチルジエトキシシラン、γ−アニリノプロピルトリメトキシシラン、γ−アニリノプロピルトリエトキシシラン、γ−（Ｎ，Ｎ−ジメチル）アミノプロピルトリメトキシシラン、γ−（Ｎ，Ｎ−ジエチル）アミノプロピルトリメトキシシラン、γ−（Ｎ，Ｎ−ジブチル）アミノプロピルトリメトキシシラン、γ−（Ｎ−メチル）アニリノプロピルトリメトキシシラン、γ−（Ｎ−エチル）アニリノプロピルトリメトキシシラン、γ−（Ｎ，Ｎ−ジメチル）アミノプロピルトリエトキシシラン、γ−（Ｎ，Ｎ−ジエチル）アミノプロピルトリエトキシシラン、γ−（Ｎ，Ｎ−ジブチル）アミノプロピルトリエトキシシラン、γ−（Ｎ−メチル）アニリノプロピルトリエトキシシラン、γ−（Ｎ−エチル）アニリノプロピルトリエトキシシラン、γ−（Ｎ，Ｎ−ジメチル）アミノプロピルメチルジメトキシシラン、γ−（Ｎ，Ｎ−ジエチル）アミノプロピルメチルジメトキシシラン、γ−（Ｎ，Ｎ−ジブチル）アミノプロピルメチルジメトキシシラン、γ−（Ｎ−メチル）アニリノプロピルメチルジメトキシシラン、γ−（Ｎ−エチル）アニリノプロピルメチルジメトキシシラン、Ｎ−（トリメトキシシリルプロピル）エチレンジアミン、Ｎ−（ジメトキシメチルシリルイソプロピル）エチレンジアミン、メチルトリメトキシシラン、ジメチルジメトキシシラン、メチルトリエトキシシラン、γ−クロロプロピルトリメトキシシラン、ヘキサメチルジシラン、ビニルトリメトキシシラン、γ−メルカプトプロピルメチルジメトキシシラン等のシラン系カップリング剤、イソプロピルトリイソステアロイルチタネート、イソプロピルトリス（ジオクチルパイロホスフェート）チタネート、イソプロピルトリ（Ｎ−アミノエチル−アミノエチル）チタネート、テトラオクチルビス（ジトリデシルホスファイト）チタネート、テトラ（２，２−ジアリルオキシメチル−１−ブチル）ビス（ジトリデシル）ホスファイトチタネート、ビス（ジオクチルパイロホスフェート）オキシアセテートチタネート、ビ��（ジオクチルパイロホスフェート）エチレンチタネート、イソプロピルトリオクタノイルチタネート、イソプロピルジメタクリルイソステアロイルチタネート、イソプロピルトリドデシルベンゼンスルホニルチタネート、イソプロピルイソステアロイルジアクリルチタネート、イソプロピルトリ（ジオクチルホスフェート）チタネート、イソプロピルトリクミルフェニルチタネート、テトライソプロピルビス（ジオクチルホスファイト）チタネート等のチタネート系カップリング剤が挙げられ、これらの１種を単独で用いても２種類以上を組み合わせて用いてもよい。なかでも充填性の観点からはエポキシ基を有するシランカップリング剤が好ましい。
【００６６】
カップリング剤の全配合量は、封止用エポキシ樹脂組成物に対して０．０３７〜４．７５質量％であることが好ましく、０．０５〜５質量％であることがより好ましく、０．１〜２．５質量％であることがさらに好ましい。０．０３７質量％以上であるとフレームとの接着性が良好であり、４．７５質量％以下であるとパッケージの成形性が良好である。
【００６７】
［カップリング剤被覆率］
本発明においてカップリング剤を用いる場合、無機充填剤へのカップリング剤の被覆率は０．３〜１．０とすることが好ましく、より好ましくは０．４〜０．９、さらに好ましくは０．５〜０．８の範囲とすることが都合がよい。カップリング剤の被覆率が１．０以下であると、成形時において揮発分による気泡の発生が少なく、薄肉部のボイドが発生しにくい。また、カップリング剤の被覆率が０．３以上であると、樹脂と充填材との接着力が確保され、成型品強度が保たれる。
【００６８】
封止用エポキシ樹脂成形材料において、充填剤へのカップリング剤の被覆率Ｘ（％）は、下記の式（１）のとおり定義される。
【００６９】
【数１】
2012140612.tif 000015
（式（１）中、Ｓｃ及びＳｆは、それぞれ封止用エポキシ樹脂成形材料における全カップリング剤の総最小被覆面積と全充填材の総表面積を表し、Ｓｃは下記の式（２）で定義され、Ｓｆは下記の式（３）で定義される。）
【００７０】
【数２】
2012140612.tif 000016
【００７１】
【数３】
2012140612.tif 000017
（式（２）中、ｎは使用したカップリング剤の種数を示し、Ａ１、Ａ２、・・・、Ａｎは使用した各カップリング剤の最小被覆面積を示し、Ｍ１、Ｍ２、・・・、Ｍｎは使用した各カップリング剤の使用量を示す。式（３）中、ｌは使用した充填材の種数を示し、Ｂ１、Ｂ２、・・・、Ｂｌは使用した各充填材の比表面積を示し、Ｗ１、Ｗ２、・・・、Ｗｌは使用した各充填材の使用量を示す。）
【００７２】
［カップリング剤被覆率の制御方法］
封止用エポキシ樹脂成形材料に使用する各カップリング剤及び各無機充填剤それぞれの最小被覆面積及び比表面積が既知であれば、上記の式（１）、式（２）及び式（３）から、目的のカップリング剤被覆率となるカップリング剤及び充填材の使用量を算出することが可能である。
【００７３】
（（Ｅ）リン化合物）
充填性、難燃性の観点からは、本発明において、さらに（Ｅ）リン化合物を配合することが好ましい。本発明において用いられる（Ｅ）リン化合物としては、特に制限はないが、耐湿信頼性の観点からリン酸エステル、ホスフィンオキサイドが好ましい。
リン酸エステルは、リン酸とアルコール化合物又はフェノール化合物のエステル化合物であれば特に制限はないが、例えばトリメチルホスフェート、トリエチルホスフェート、トリフェニルホスフェート、トリクレジルホスフェート、トリキシレニルホスフェート、クレジルジフェニルホスフェート、キシレニルジフェニルホスフェート、トリス（２，６−ジメチルフェニル）ホスフェート及び芳香族縮合リン酸エステルが挙げられる。なかでも耐加水分解性の観点からは、下記一般式（ＸＩＩＩ）で示される芳香族縮合リン酸エステルが好ましい。
【００７４】
【化１３】
2012140612.tif 000018
（一般式（ＸＩＩＩ）中、８個のＲは炭素数１〜４のアルキル基を示し、全て同一でも異なっていてもよい。Ａｒは二価の芳香族環を示す。）
【００７５】
上記一般式（ＸＩＩＩ）で示されるリン酸エステルを例示すると、下記一般式（ＸＩＶ）〜（ＸＶＩＩＩ）で示されるリン酸エステルが挙げられる。
【００７６】
【化１４】
2012140612.tif 000019
【００７７】
これらリン酸エステルの添加量は、充填剤を除く他の全配合成分に対して、リン原子の量で０．２〜３．０質量％の範囲内であることが好ましい。０．２質量％以上であると、充填性が良好で、ボイド等の成形不良が発生しにくい。また難燃効果が確保できる。３．０質量％以下であると、成形性や耐湿性がよく、また成形時にリン酸エステルがしみ出し難く外観に悪影響がない。
【００７８】
ホスフィンオキサイドとしては、下記一般式（ＸＩＸ）で示される化合物が好ましい。
【００７９】
【化１５】
2012140612.tif 000020
（一般式（ＸＩＸ）中、Ｒ１、Ｒ２及びＲ３は、置換若しくは非置換の炭素数１〜１０のアルキル基、置換若しくは非置換の炭素数６〜１０のアリール基、置換若しくは非置換の炭素数６〜１０のアラルキル基及び水素原子を示し、全て同一でも異なっていてもよい。ただし全てが水素原子である場合を除く。）
【００８０】
上記一般式（ＸＩＸ）で示されるリン化合物の中でも、耐加水分解性の観点からは、Ｒ１〜Ｒ３が、置換若しくは非置換のアリール基であることが好ましく、特に好ましくはフェニル基である。
【００８１】
ホスフィンオキサイドの配合量は、封止用エポキシ樹脂成形材料に対してリン原子の量で０．０１〜０．２質量％であることが好ましい。より好ましくは０．０２〜０．１質量％であり、さらに好ましくは０．０３〜０．０８質量％である。０．０１質量％以上であると難燃性が良好であり、０．２質量％以下であると成形性、耐湿性が良好である。
【００８２】
（（Ｆ）硬化促進剤）
硬化性の観点からは、本発明において、さらに（Ｆ）硬化促進剤を配合することが好ましい。本発明において用いられる（Ｆ）硬化促進剤としては、封止用エポキシ樹脂成形材料に一般に使用されているものであれば特に制限はない。例えば、１，８−ジアザ−ビシクロ（５，４，０）ウンデセン−７、１，５−ジアザ−ビシクロ（４，３，０）ノネン、５，６−ジブチルアミノ−１，８−ジアザ−ビシクロ（５，４，０）ウンデセン−７等のシクロアミジン化合物及びこれらの化合物に無水マレイン酸、１，４−ベンゾキノン、２，５−トルキノン、１，４−ナフトキノン、２，３−ジメチルベンゾキノン、２，６−ジメチルベンゾキノン、２，３−ジメトキシ−５−メチル−１，４−ベンゾキノン、２，３−ジメトキシ−１，４−ベンゾキノン、フェニル−１，４−ベンゾキノン等のキノン化合物、ジアゾフェニルメタン、フェノール樹脂などのπ結合をもつ化合物を付加してなる分子内分極を有する化合物、ベンジルジメチルアミン、トリエタノールアミン、ジメチルアミノエタノール、トリス（ジメチルアミノメチル）フェノール等の３級アミン類及びこれらの誘導体、２−メチルイミダゾール、２−フェニルイミダゾール、２−フェニル−４−メチルイミダゾール等のイミダゾール類及びこれらの誘導体、トリブチルホスフィン、メチルジフェニルホスフィン、トリフェニルホスフィン、トリス（４−メチルフェニル）ホスフィン、ジフェニルホスフィン、フェニルホスフィン等の有機ホスフィン類及びこれらのホスフィン類に無水マレイン酸、上記キノン化合物、ジアゾフェニルメタン、フェノール樹脂等のπ結合をもつ化合物を付加してなる分子内分極を有するリン化合物、テトラフェニルホスホニウムテトラフェニルボレート、トリフェニルホスフィンテトラフェニルボレート、２−エチル−４−メチルイミダゾールテトラフェニルボレート、Ｎ−メチルモルホリンテトラフェニルボレート等のテトラフェニルボロン塩及びこれらの誘導体が挙げられ、これらを単独で用いても２種以上を組み合わせて用いてもよい。なかでも充填性及び耐リフロー性の観点からは、有機ホスフィンとキノン化合物との付加物が好ましい。
【００８３】
硬化促進剤の配合量は、硬化促進効果が達成される量であれば特に制限されるものではないが、封止用エポキシ樹脂成形材料に対して０．００５〜２質量％が好ましく、より好ましくは０．０１〜０．５質量％である。０．００５質量％以上であると、短時間であっても硬化が不十分ということがない。２質量％以下であると、硬化速度が速過ぎず良好な成形品を得ることができる。
【００８４】
（難燃剤）
本発明には難燃性の観点から、さらに各種難燃剤を添加してもよい。難燃剤は封止用エポキシ樹脂成形材料に一般に使用されているもので特に制限はない。例えば、テトラブロモビスフェノールＡのジグリシジルエーテル化物やブロム化フェノールノボラックエポキシ樹脂等のブロム化エポキシ樹脂、酸化アンチモン、赤リン及び前述のリン酸エステル等のリン化合物、メラミン、メラミンシアヌレート、メラミン変性フェノール樹脂及びグアナミン変性フェノール樹脂等の含窒素化合物、シクロホスファゼン等のリン／窒素含有化合物、酸化亜鉛、酸化鉄、酸化モリブデン、フェロセン、上記水酸化アルミニウム、水酸化マグネシウム及び複合金属水酸化物等の金属化合物が挙げられる。
近年の環境問題や高温放置特性の観点からは非ハロゲン、非アンチモン系の難燃剤が好ましい。なかでも充填性の観点からはリン酸エステルが好ましく、安全性、耐湿性の観点からは複合金属水酸化物が好ましい。
【００８５】
複合金属水酸化物は、下記組成式（ＸＸ）で示される化合物が好ましい。
【００８６】
【化１６】
2012140612.tif 000021
（組成式（ＸＸ）中、Ｍ１、Ｍ２及びＭ３は互いに異なる金属元素を示し、ａ、ｂ、ｃ、ｄ、ｐ、ｑ及びｍは正の数、ｒは０又は正の数を示す。）
なかでも、上記組成式（ＸＸ）中のｒが０である化合物、すなわち、下記組成式（ＸＸＩ）で示される化合物がさらに好ましい。
【００８７】
【化１７】
2012140612.tif 000022
（組成式（ＸＸＩ）中、Ｍ１及びＭ２は、互いに異なる金属元素を示し、ａ、ｂ、ｃ、ｄ、ｍ、ｎ及びｌは正の数を示す。）
【００８８】
上記組成式（ＸＸ）及び（ＸＸＩ）中のＭ１及びＭ２は互いに異なる金属元素であれば特に制限はないが、難燃性の観点からは、Ｍ１とＭ２が同一とならないようにＭ１が第３周期の金属元素、IIＡ族のアルカリ土類金属元素、IVＢ族、IIＢ族、VIII族、ＩＢ族、IIIＡ族及びIVＡ族に属する金属元素から選ばれ、Ｍ２がIIIＢ〜IIＢ族の遷移金属元素から選ばれることが好ましく、Ｍ１がマグネシウム、カルシウム、アルミニウム、スズ、チタン、鉄、コバルト、ニッケル、銅及び亜鉛から選ばれ、Ｍ２が鉄、コバルト、ニッケル、銅及び亜鉛から選ばれることがより好ましい。流動性の観点からは、Ｍ１がマグネシウム、Ｍ２が亜鉛又はニッケルであることが好ましく、Ｍ１がマグネシウムでＭ２が亜鉛であることがより好ましい。
上記組成式（ＸＸ）中のｐ、ｑ、ｒのモル比は、本発明の効果が得られれば特に制限はないが、ｒ＝０で、ｐ及びｑのモル比ｐ／ｑが９９／１〜５０／５０であることが好ましい。すなわち、上記組成式（ＸＸＩ）中のｍ及びｎのモル比ｍ／ｎが９９／１〜５０／５０であることが好ましい。
なお、金属元素の分類は、典型元素をＡ亜族、遷移元素をＢ亜族とする長周期型の周期率表（出典：共立出版株式会社発行「化学大辞典４」１９８７年２月１５日縮刷版第３０刷）に基づいて行った。
【００８９】
複合金属水酸化物の形状は特に制限はないが、流動性、充填性の観点からは、平板状よりも適度の厚みを有する多面体形状が好ましい。複合金属水酸化物は、金属水酸化物と比較して多面体状の結晶が得られやすい。
複合金属水酸化物の配合量は特に制限はないが、封止用エポキシ樹脂成形材料に対して０．５〜２０質量％が好ましく、０．７〜１５質量％がより好ましく、１．４〜１２質量％がさらに好ましい。０．５質量％以上であると難燃性が確保され、２０質量％以下であると充填性及び耐リフロー性が良好である。
【００９０】
［加熱減量率］
封止用エポキシ樹脂成形材料の加熱減量率は、０．２５質量％以下が好ましく、好ましくは０．２２質量％以下、より好ましくは０．２０質量％以下である。加熱減量率が０．２５質量％以下であると、成形時において揮発分による気泡の発生が少なく、薄肉部のボイドが発生しにくい。
［加熱減量率の定義］
質量Ａの耐熱性容器に樹脂組成物を加えた質量Ｗ０を測定する。これを２００℃雰囲気下にて１時間放置した後、耐熱性容器と樹脂組成物の合計質量Ｗを測定する。このとき加熱減量率Ｙ（％）は次式により求まる（Ａは、耐熱性容器のみの質量）。
【００９１】
【数４】
2012140612.tif 000023
【００９２】
［加熱減量率の制御方法］
加熱減量率の測定時に発生する揮発成分は、主に水分とアルコール類である。従って、加熱減量率を０．２５質量％以下に抑えるには、成形前エポキシ樹脂成形材料の含水率低減、カップリング剤の最小必要量への最適化、揮発成分を生成し難いカップリング剤の使用等が有効である。
【００９３】
ファインピッチのはんだバンプ等を備える次世代フリップチップ型半導体装置の製造において、従来の固形タイプの封止用エポキシ樹脂を用いて封止する場合、直径０．１ｍｍ程度のやや大きめのボイドの発生に起因してアンダーフィル部の充填は満足できるものではなかった。ところが本発明の封止用エポキシ樹脂成形材料を封止材として用いることにより、前記問題は解消されるに至った。
【００９４】
ここで、（Ａ）エポキシ樹脂、（Ｂ）硬化剤及び（Ｃ）無機充填剤の選定は以下の観点から行われることが好ましい。
（Ａ）エポキシ樹脂の選定においては、１５０℃における溶融粘度が２ポイズ以下であるものを選択することが好ましく、１ポイズ以下であるものを選択することがより好ましい。（Ｃ）無機充填剤の配合割合が高い場合にこの選択は特に有効である。中でもビフェニル型エポキシ樹脂、ビスフェノールＦ型エポキシ樹脂、スチルベン型エポキシ樹脂及び硫黄原子含有エポキシ樹脂を選択することが信頼性の観点から好ましい。
（Ｂ）硬化剤の選定においては、１５０℃における溶融粘度が２ポイズ以下であるものを選択することが好ましく、１ポイズ以下であるものを選択することがより好ましい。（Ｃ）無機充填剤の配合割合が高い場合にこの選択は特に有効である。また（Ａ）エポキシ樹脂として、成形性の観点からノボラック型エポキシ樹脂を選択した場合、低吸湿性の観点からジシクロペンタジエン型エポキシ樹脂を選択した場合、耐熱性及び低反り性の観点からナフタレン型エポキシ樹脂及びトリフェニルメタン型エポキシ樹脂を選択した場合にも上記選択は特に有効である。
【００９５】
（Ｃ）無機充填剤の選定においては、質量平均粒子径が１０μｍ以下で比表面積が３．０ｍ２／ｇ以上であることを必須とする。質量平均粒子径１０μｍ以下の範囲で、適用するフリップチップ実装型半導体装置におけるバンプ高さ及びバンプピッチを考慮して注入可能な大きさのものを選択することが必要であるが、必要以上に小さいものを選択することは流動性低下を起こす場合があるため避けるべきである。また、比表面積は３．０ｍ２／ｇ以上の範囲内で、注入可能な平均粒子径のものの中でできるだけ小さいものを選択することが有効である。質量平均粒子径、比表面積両者を上記範囲で満たすためには市販の無機充填剤２種以上を組み合せることが有効である。
さらに必要により（Ｃ）無機充填剤の粗粒子分を篩にてカットしてもよい。カット後の粒度分布は、３０μｍ以上の（Ｃ）成分が０．５質量％以下であることが好ましく、２０μｍ以上の（Ｃ）成分が０．５質量％以下であることがより好ましい。
【００９６】
また、本発明の封止用エポキシ樹脂成形材料には、ＩＣ等の半導体素子の耐湿性及び高温放置特性を向上させる観点から陰イオン交換体を添加することもできる。陰イオン交換体としては特に制限はなく、従来公知のものを用いることができるが、例えば、ハイドロタルサイト類や、マグネシウム、アルミニウム、チタン、ジルコニウム、ビスマス等から選ばれる元素の含水酸化物が挙げられ、これらを単独又は２種以上を組み合わせて用いることができる。なかでも、下記組成式（ＸＸＩＩ）で示されるハイドロタルサイトが好ましい。
【００９７】
【化１８】
2012140612.tif 000024
（組成式（ＸＸＩＩ）中、Ｘは０＜Ｘ≦０．５であり、ｍは正の数を示す。）
【００９８】
さらに、本発明の封止用エポキシ樹脂成形材料には、その他の添加剤として、高級脂肪酸、高級脂肪酸金属塩、エステル系ワックス、ポリオレフィン系ワックス、ポリエチレン、酸化ポリエチレン等の離型剤、カーボンブラック等の着色剤、シリコーンオイルやシリコーンゴム粉末等の応力緩和剤などを必要に応じて配合することができる。
【００９９】
（調製方法及び使用方法）
本発明の封止用エポキシ樹脂成形材料は、各種原材料を均一に分散混合できるのであれば、いかなる手法を用いても調製できる。一般的な手法として、所定の配合量の原材料をミキサー等によって十分混合した後、ミキシングロール、押出機、らいかい機、プラネタリミキサ等によって混合又は溶融混練した後、冷却し、必要に応じて脱泡、粉砕する方法等を挙げることができる。また、必要に応じて成形条件に合うような寸法及び質量でタブレット化してもよい。
本発明の封止用エポキシ樹脂成形材料を封止材として用いて、半導体装置を封止する方法としては、低圧トランスファ成形法が最も一般的であるが、インジェクション成形法、圧縮成形法等も挙げられる。ディスペンス方式、注型方式、印刷方式等を用いてもよい。充填性の観点からは減圧状態にて成形できる成形法が好ましい。
【０１００】
＜半導体装置＞
続いて本発明の半導体装置について説明する。また、かかる半導体装置の説明を介して本発明のエポキシ樹脂成形材料の好適な用途及び使用方法について説明する。
本発明の半導体装置は、本発明の封止用エポキシ樹脂成形材料により封止された素子を備える半導体装置である。本発明によれば、ファインピッチなバンプを有し、入出力数（バンプ数）の多いフリップチップ実装型半導体装置を提供することができる。
本発明の半導体装置としては、配線済みのテープキャリア、配線板、ガラス等の支持部材や実装基板に、半導体チップ、トランジスタ、ダイオード、サイリスタ等の能動素子、コンデンサ、抵抗体、コイル等の受動素子等の素子を搭載し、封止用エポキシ樹脂成形材料で封止したフリップチップ実装型の半導体装置などが挙げられる。
ここで、封止用エポキシ樹脂成形材料としては、本発明の封止用エポキシ樹脂成形材料を用いる。前記実装基板としては特に制限するものではなく、例えば、有機基板、有機フィルム、セラミック基板、ガラス基板等のインターポーザ基板、液晶用ガラス基板、ＭＣＭ（Multi Chip Module）用基板、ハイブリットＩＣ用基板が挙げられる。
【０１０１】
本発明の半導体装置としては、それぞれ所定の値に規定された（ａ）フリップチップのバンプ高さ、（ｂ）フリップチップのバンプピッチ、（ｃ）半導体チップの面積、（ｄ）封止材の総厚さ、（ｅ）フリップチップのバンプ数、（ｆ）成型時のエアベント厚みの構成を１以上備えるものが好ましい。
具体的には、以下の（ａ１）〜（ｆ１）の構成を１以上備えるものが好ましい。
（ａ１）フリップチップのバンプ高さが１５０μｍ以下である。
（ｂ１）フリップチップのバンプピッチが５００μｍ以下である。
（ｃ１）半導体チップの面積が２５ｍｍ２以上である。
（ｄ１）封止材の総厚さが２ｍｍ以下である。
（ｅ１）フリップチップのバンプ数が１００個以上である。
（ｆ１）成型時のエアベント厚みが４０μｍ以下である。
【０１０２】
本発明の半導体装置としては、以下の（ａ２）〜（ｆ２）の構成を１以上備えるものがより好ましい。
（ａ２）フリップチップのバンプ高さが１００μｍ以下である。
（ｂ２）フリップチップのバンプピッチが４００μｍ以下である。
（ｃ２）半導体チップの面積が５０ｍｍ２以上である。
（ｄ２）封止材の総厚さが１．５ｍｍ以下である。
（ｅ２）フリップチップのバンプ数が１５０個以上である。
（ｆ２）成型時のエアベント厚みが３０μｍ以下である。
【０１０３】
本発明の半導体装置としては、以下の（ａ３）〜(ｆ３）の構成を、１以上を備える半導体装置がさらに好ましい。
（ａ３）フリップチップのバンプ高さが７５μｍ以下である。
（ｂ３）フリップチップのバンプピッチが２００μｍ以下である。
（ｃ３）半導体チップの面積が１００ｍｍ２以上である。
（ｄ３）封止材の総厚さが１．０ｍｍ以下である。
（ｅ３）フリップチップのバンプ数が１０００個以上である。
（ｆ３）成型時のエアベント厚みが２０μｍ以下である。
【０１０４】
本発明の半導体装置としては、以下の（ａ４）〜(ｆ４）の構成を、１以上を備える半導体装置が特に好ましい。
（ａ４）フリップチップのバンプ高さが５０μｍ以下である。
（ｂ４）フリップチップのバンプピッチが１７０μｍ以下である。
（ｃ４）半導体チップの面積が１２０ｍｍ２以上である。
（ｄ４）封止材の総厚さが０.５ｍｍ以下である。
（ｅ４）フリップチップのバンプ数が３０００個以上である。
（ｆ４）成型時のエアベント厚みが１５μｍ以下である。
【０１０５】
好ましい態様を挙げて半導体装置について説明したが、なかでも前記（ａ）〜（ｆ）の構成を以下の組み合わせで備える半導体装置が特に好ましい。
充填性の観点からは、構成（ａ）及び構成（ｂ）の少なくとも一方を備える半導体装置が好ましい。具体的には、構成（ａ１）及び（ｂ１）を備える半導体装置、構成（ａ１）及び（ｄ１）を備える半導体装置、構成（ａ１）及び（ｃ１）を備える半導体装置、構成（ｂ１）及び（ｄ１）を備える半導体装置、並びに構成（ｂ１）及び（ｃ１）を備える半導体装置が好ましい。
さらに、構成（ａ２）及び（ｂ２）を備える半導体装置、構成（ａ２）及び（ｄ２）を備える半導体装置、構成（ａ２）及び（ｃ２）を備える半導体装置、構成（ｂ２）及び（ｄ２）を備える半導体装置、並びに構成（ｂ２）及び（ｃ２）を備える半導体装置が好ましい。
さらにまた、構成（ａ３）及び（ｂ３）を備える半導体装置、構成（ａ３）及び（ｄ３）を備える半導体装置、構成（ａ３）及び（ｃ３）を備える半導体装置、構成（ｂ３）及び（ｄ３）を備える半導体装置、並びに構成（ｂ３）及び（ｃ３）を備える半導体装置が好ましい。
特に、構成（ａ４）及び（ｂ４）を備える半導体装置、構成（ａ４）及び（ｄ４）を備える半導体装置、構成（ａ４）及び（ｃ４）を備える半導体装置、構成（ｂ４）及び（ｄ４）を備える半導体装置、並びに構成（ｂ４）及び（ｃ４）を備える半導体装置が好ましい。
【０１０６】
このような半導体装置としては、例えば、配線板やガラス上に形成した配線に、フリップチップボンディングで接続した半導体チップを、本発明の封止用エポキシ樹脂成形材料で封止したＣＯＢ（Chip On Board）、ＣＯＧ（Chip On Glass）等のベアチップ実装した半導体装置、配線板やガラス上に形成した配線に、フリップチップボンディングで接続した半導体チップ、トランジスタ、ダイオード、サイリスタ等の能動素子及び／又はコンデンサ、抵抗体、コイル等の受動素子を、本発明の封止用エポキシ樹脂成形材料で封止したハイブリッドＩＣ、ＭＣＭ（Multi Chip Module）マザーボード接続用の端子を形成したインターポーザ基板に半導体チップを搭載し、バンプにより半導体チップとインターポーザ基板に形成された配線を接続した後、本発明の封止用エポキシ樹脂成形材料で半導体チップ搭載側を封止したＢＧＡ（Ball Grid Array）、ＣＳＰ（Chip Size Package）、ＭＣＰ（Multi Chip Package）が挙げられる。また、これらの半導体装置は、実装基板上に素子が２個以上重なった形で搭載されたスタックド（積層）型パッケージであっても、２個以上の素子を一度に封止用エポキシ樹脂成形材料で封止した一括モールド型パッケージであってもよい。
【０１０７】
本発明の半導体装置の好ましい態様を図１〜図３を参照しながら説明する。
尚、本発明の半導体装置はこれらに限られるものではない。
図１には、アンダーフィルタイプのフリップチップ型ＢＧＡの一例を示す断面図が示されており、図２には、オーバーモールドタイプのフリップチップ型ＢＧＡの一例を示す断面図が示されている。また、図３にはフリップチップ型ＢＧＡの配線板１上にはんだバンプ２を介して半導体チップ３を配置した際の上面図（一部透視図）が示されている。
図１に示されるアンダーフィルタイプのフリップチップ型ＢＧＡの半導体装置は、図３に示されるように配線板１上にはんだバンプ２を所定のバンプピッチｂ（μｍ）で配置し、そのはんだバンプ２を介してそのバンプ高さで半導体チップ３を配線板１上に接続・固定し、そして配線板１と半導体チップ３間に形成されるアンダーフィル部５を封止用エポキシ樹脂成形材料（封止材）４を用いて封止することにより得られるものである。図２に示されるオーバーモールドタイプのフリップチップ型ＢＧＡの半導体装置は、前記封止工程において、封止用エポキシ樹脂成形材料（封止材）４を用いてアンダーフィル部５を封止すると共に半導体チップ３全体を覆うように封止することを除いて、前記アンダーフィルタイプのフリップチップ型ＢＧＡの半導体装置と同様にして製造されるものである。
ここで、本発明の半導体装置の製造に際しては、半導体装置のバンプ高さ、バンプピッチｂ、半導体チップの面積Ｃ（ｍｍ２）及び封止材の総厚さを以下のように設定することが好ましい。
はんだバンプ２の高さは、１００μｍ以下であることが好ましく、５０μｍ以下であることがより好ましい。
はんだバンプ２のピッチｂ即ちはんだバンプの中心間隔は４００μｍ以下であることが好ましく、２００μｍ以下であることがより好ましい。
はんだバンプ２の数は１５０個以上であることが好ましく、５００個以上であることがより好ましい。
半導体チップ３の面積Ｃは、５０ｍｍ２以上であることが好ましく、１００ｍｍ２以上であることがより好ましい。
封止材４の総厚さは、１．５ｍｍ以下であることが好ましく、１．０ｍｍ以下であることがより好ましい。
尚、図１に示されるアンダーフィルタイプにあっては、封止材４の総厚さとバンプ高さは同一の値となる。
【実施例】
【０１０８】
次に本発明の実施例を示すが、本発明の範囲はこれらの実施例に限定されるものではない。
【０１０９】
＜封止用エポキシ樹脂成形材料の作製＞
（Ａ）エポキシ樹脂
エポキシ樹脂として、以下を使用した。
・エポキシ樹脂１：ビスフェノールＦ型エポキシ樹脂、東都化成株式会社製ＹＳＬＶ−８０ＸＹ、エポキシ当量１９２、融点６７℃
・エポキシ樹脂２：ビフェニル型エポキシ樹脂、ジャパンエポキシレジン株式会社製エピコートＹＨ−４０００Ｈ、エポキシ当量１９６、融点１０６℃
・エポキシ樹脂３：スルフィド型（硫黄原子含有）エポキシ樹脂、東都化成株式会社製ＹＳＬＶ−１２０ＴＥ、エポキシ当量２４４、融点１１０℃
・エポキシ樹脂４：ビフェニレン型エポキシ樹脂、日本化薬株式会社製ＮＣ−３００ｚ０、エポキシ当量２８０
・エポキシ樹脂５：o−クレゾールノボラック型エポキシ樹脂、ＤＩＣ株式会社製Ｎ５００Ｐ、エポキシ当量２００、融点６０℃
【０１１０】
（Ｂ）硬化剤
硬化剤として、以下を使用した。
・硬化剤１：フェノール系重縮合物、エア・ウォーター株式会社製ＨＥ２００Ｃ−１０、水酸基当量１９９ｍｇＫＯＨ／ｇ、軟化点８０℃
・硬化剤２：フェノ−ル・ｐ−キシレングリコ−ルジメチルエ−テル重縮合物、明和化成株式会社製ＭＥＨ−７８００、水酸基当量１７５ｍｇＫＯＨ／ｇ、軟化点７０℃
・硬化剤３：フェノールノボラック樹脂、明和化成株式会社製Ｈ−１、水酸基当量１０６ｍｇＫＯＨ／ｇ、軟化点８０℃
【０１１１】
（Ｃ）無機充填剤
下記の無機充填剤１〜４を用意し、下記の表１に記載の混合比率で混合して、充填剤Ａ〜Ｄを調製した。
・無機充填剤１：溶融シリカ、電気化学工業社製ＦＢ−５ＳＤＣ、平均粒子径６μｍ
・無機充填剤２：溶融シリカ、マイクロン社製ＳＰ−３０、平均粒子径２μｍ
・無機充填剤３：溶融シリカ、アドマテックス社製ＳＯ−２５Ｒ、平均粒子径０．６μｍ
・無機充填剤４：溶融シリカ、マイクロン社製ＳＴ−７０１０−２、平均粒子径１１μｍ
【０１１２】
【表１】
2012140612.tif 000025
【０１１３】
（Ｄ）カップリング剤
カップリング剤として、以下を使用した。
・カップリング剤１：γ−グリシドキシプロピルトリメトキシシラン（エポキシシラン）、東レダウシリコーン株式会社製Ａ−１８７
・カップリング剤２：２級アミノシラン、東レダウシリコーン株式会社製Ｙ−９６６９
・カップリング剤３：シランエステル、東レダウシリコーン株式会社製Ａ−１２８９
・カップリング剤４：メルカプトシラン、信越化学工業株式会社製ＫＢＭ−８０３
【０１１４】
その他の添加物として、硬化促進剤（トリフェニルホスフィンと１，４−ベンゾキノンの付加物）（硬化促進剤１）、ヘキストワックス（クラリアント社製ＨＷ−Ｅ）及びカーボンブラック（三菱化学株式会社製ＭＡ−６００ＭＪ−Ｓ）を使用した。
【０１１５】
上記の各素材を、下記の表２に示す配合組成で予備混合（ドライブレンド）した後、ロール表面温度約８０℃の二軸ロールで１０分間混練し、次いで冷却粉砕して、実施例１〜６及び比較例１〜５の各封止用エポキシ樹脂成形材料１〜１１を製造した。なお、表２中の組成は質量部で示した。
【０１１６】
＜半導体装置（簡易フリップチップＢＧＡ）の作製＞
封止用エポキシ樹脂成形材料１〜１１を用いて、実施例１〜６及び比較例１〜５の半導体装置を作製した。なお、封止用エポキシ樹脂成形材料による封止は、トランスファ成形機を用いて、金型温度１８０℃、成形圧力６．９ＭＰａ、硬化時間１５０秒の条件で成形後、１８０℃で５時間後硬化することにより行った。
具体的な製造方法を、図４及び図５を参照して説明する。絶縁ベース基材（ガラス布エポキシ樹脂積層板、日立化成工業株式会社製Ｅ−６７９ＦＧ）の片面のみに絶縁保護レジスト（太陽インキ製造株式会社製ＡＵＳ３０８）を塗布し加熱及び露光して絶縁保護膜を形成した外形が縦５１ｍｍ×横４８ｍｍ×厚さ０．２ｍｍの半導体素子搭載用基板１上に、幅２ｍｍ、厚さ５０μｍのポリイミド製ダイアタッチテープ６を介して、縦１０ｍｍ×横１０ｍｍ×厚さ２００μｍ（面積１００ｍｍ２）にダイシングされたウエハー３を配置し、２００℃、１０秒の条件で圧着し実装した。
次に、封止用エポキシ樹脂成形材料を用いて、半導体素子搭載面を、縦１５ｍｍ×横４０ｍｍ×厚さ１．０ｍｍの寸法に前記条件で真空トランスファ成形し、フリップチップＢＧＡ装置を作製した。
【０１１７】
＜評価＞
作製した封止用エポキシ樹脂成形材料１〜１１、並びに実施例１〜６及び比較例１〜５の半導体装置を、次の試験により評価した。評価結果を下記の表２に示した。
（１）動的接触角
動的接触角を測定するための試料として、実施例１〜６及び比較例１〜５の配合比率（表２参照）に準じて（Ａ）エポキシ樹脂と（Ｂ）硬化剤とを混合し、２０ｇの試料を調製した。動的接触角測定用の絶縁保護膜として、縦３０ｍｍ×横２０ｍｍ×厚さ２００μｍの絶縁ベース基材の両面に絶縁保護レジスト（太陽インキ製造株式会社製ＡＵＳ３０８）を塗布し、加熱及び露光により硬化させて絶縁保護膜を形成した。
耐熱用ガラス製容器で１１０℃に加熱した試料の中に、自動接触角測定装置（Dataphysics社製ＤＣＡＴ２１）を用いて、絶縁保護膜を形成した基材を０．０１ｍｍ／ｓの速度で含浸させ、動的接触角（前進接触角）を測定した。
（２）スパイラルフロー（流動性の指標）
各封止用エポキシ樹脂成形材料を、流動距離が１５０インチ（ｉｎｃｈ）のスパイラルフロー測定用金型を用いて、金型温度１８０℃、成形圧力６．９ＭＰａ、硬化時間１５０秒の条件で成形し、流動距離を求めた。
（３）ボイド発生量
トランスファ成形後、半導体素子搭載用基板のチップ搭載面とは反対側の面から視認される１ｍｍ２以上のボイドの個数と面積をマイクロスコープ（株式会社モリテックス製、ＳＣＯＰＥＭＡＮ）により観察し、合計面積を計算し、ボイド発生量とした。
【０１１８】
【表２】
2012140612.tif 000026
【０１１９】
絶縁保護膜に対する（Ａ）エポキシ樹脂及び（Ｂ）硬化剤からなる液状組成物の１１０℃における動的接触角が７０度超であり、質量平均粒子径が１０μｍ超である無機充填剤を使用した比較例１〜５は、トランスファ成形した封止材にボイドが発生した。一方、前記動的接触角が７０度以下であり、質量平均粒子径が１０μｍ以下で且つ比表面積が３．０ｍ２／ｇ以上である無機充填剤を使用した実施例１〜６では、ボイド発生がなく、アンダーフィル材として要求される高い充填性を示した。
【符号の説明】
【０１２０】
１：配線板
２：はんだバンプ
３：半導体チップ
４：封止材
５：アンダーフィル部
６：ダイアタッチテープ
【図１】
2012140612.tif 000027
【図２】
2012140612.tif 000028
【図３】
2012140612.tif 000029
【図４】
2012140612.tif 000030
【図５】
2012140612.tif 000031